【手続補正書】
【提出日】平成25年8月3日(2013.8.3)
【手続補正１】
【補正対象書類名】特許請求の範囲
【補正対象項目名】全文
【補正方法】変更
【補正の内容】
【特許請求の範囲】
【請求項１】
太陽光発電（ｐｈｏｔｏｖｏｌｔａｉｃ：ＰＶ）システムであって、
（ａ）光導波路であって、
（ｉ）光を吸収し、且つ放射するように構成された材料を含む活性コアと、
（ｉｉ）前記活性コアを取り囲み、周辺光を透過させるように構成されたクラッド層と、
（ｉｉｉ）前記導波路端部の近位に位置する出口ポートと
を含むものである、前記光導波路と、
（ｂ）前記導波路の前記出口ポートに配置された１若しくはそれ以上の太陽電池と
を有し、
（ｃ）前記導波路は、光を前記１若しくはそれ以上の太陽電池へ導くように構成されているものである
太陽光発電システム。
【請求項２】
請求項１記載の太陽光発電システムにおいて、前記光導波路の前記活性コアの断面積は、前記光導波路の断面積の大半に相当するものである太陽光発電システム。
【請求項３】
請求項１記載の太陽光発電システムにおいて、前記光導波路の前記活性コアの断面積は、前記光導波路の断面積の７５％以上に相当するものである太陽光発電システム。
【請求項４】
光導波路であって、
（ａ）光を吸収し、且つ放射するように構成された材料を含む活性コアと、
（ｂ）前記活性コアを取り囲みクラッド層であって、大部分において空気を有し且つ周辺光を透過させるように構成されているものである、前記クラッド層と、
（ｃ）前記導波路の端部の近位に位置する出口ポートと
を有し、
（ｄ）前記導波路は、光を前記出口ポートへ導くように構成されているものであり、
（ｅ）前記導波路の前記活性コアの断面積は、前記導波路の断面積の大半に相当するものである
光導波路。
【請求項５】
請求項４記載の光導波路において、さらに、
周辺光を透過させるように構成された外側保護層を有するものである光導波路。
【請求項６】
請求項５記載の光導波路において、前記外側保護層はクラッド層である光導波路。
【請求項７】
太陽光発電（ＰＶ）システムであって、
（ａ）光導波路であって、
（ｉ）光を吸収し、且つ放射するように構成された材料を含む活性コアと、
（ｉｉ）前記活性コアを取り囲むクラッド層であって、大部分において空気を有し且つ周辺光を透過させるように構成されているものである、前記クラッド層と、
（ｉｉｉ）前記導波路の端部の近位に位置する出口ポートと
を含むものである、前記光導波路と、
（ｂ）前記導波路の出口ポートの近位に配置された１若しくはそれ以上の太陽電池と
を有し、
（ｃ）前記活性コア層は、光を前記１若しくはそれ以上の太陽電池へ導くように構成されているものである
太陽光発電システム。
【請求項８】
光導波路であって、
（ａ）コアと、
（ｂ）前記コアを取り囲む活性クラッド層であって、光を吸収し、且つ放射するように構成された材料を含むものである、前記活性クラッド層と、
（ｃ）前記活性クラッド層を取り囲むクラッド層であって、大部分において空気を有し且つ周辺光を透過させるように構成されているものである、前記クラッド層と、
（ｄ）前記導波路の端部の近位に位置する出口ポートと
を有し、
（ｅ）前記コアは、前記活性クラッド層内に含まれる前記材料により放射される光を閉じ込むように構成されており、
（ｆ）前記導波路は、光を前記出口ポートへ導くように構成されているものであり、
（ｇ）前記導波路の前記コアの断面積は、前記導波路の断面積の大半に相当するものである
光導波路。
【請求項９】
太陽光発電（ＰＶ）システムであって、
（ａ）光導波路であって、
（ｉ）コアと、
（ｉｉ）前記コアを取り囲む活性クラッド層であって、光を吸収し、且つ放射するように構成された材料を含むものである、前記活性クラッド層と、
（ｉｉｉ）前記活性クラッド層を取り囲むクラッド層であって、大部分において空気を有し且つ周辺光を透過させるように構成されているものである、前記クラッド層と、
（ｉｖ）前記導波路の端部の近位に位置する出口ポートと
を含むものである、前記光導波路と、
（ｂ）前記導波路の出口ポートの近位に配置された１若しくはそれ以上の太陽電池と
を有し、
（ｃ）前記コアは、前記活性クラッド層内に含まれる前記材料により放射される光を閉じ込めるように構成されており、
（ｄ）前記導波路は、光を前記１若しくはそれ以上の太陽電池へ導くように構成されているものである
太陽光発電システム。
【請求項１０】
太陽光発電（ＰＶ）システムであって、
（ａ）３若しくはそれ以上のコア層を含む導波路と、
（ｂ）前記導波路の近位に配置された１若しくはそれ以上の太陽電池と
を有し、
（ｃ）前記３若しくはそれ以上のコア層のうち中央コア層の屈折率は、前記３若しくはそれ以上のコア層のその他のコア層の屈折率よりも大きく、
（ｄ）前記コア層の少なくとも１つは、光を吸収し、且つ放射するように構成された材料を含む活性コア層であり、
（ｅ）前記導波路は、光を前記１若しくはそれ以上の太陽電池へ導くように構成されているものである
太陽光発電システム。
【請求項１１】
請求項１０記載の太陽光発電システムにおいて、前記３若しくはそれ以上のコア層の各コア層は、光を吸収し、且つ放射するように構成された材料を含む活性コア層である太陽光発電システム。
【請求項１２】
請求項１０記載の太陽光発電システムにおいて、前記中央コア層は、光を吸収し、且つ放射するように構成された材料を含む活性コア層である太陽光発電システム。
【請求項１３】
請求項１０記載の太陽光発電システムにおいて、前記導波路は、照射されたとき、当該照射によって生じる場の大部分が前記中央コア層内に閉じ込められるように構成されている太陽光発電システム。
【請求項１４】
導波路であって、
（ａ）３若しくはそれ以上のコア層を有し、
（ｂ）前記３若しくはそれ以上のコア層のうち中央コア層の屈折率は、前記３若しくはそれ以上のコア層のその他のコア層の屈折率よりも大きく、
（ｄ）前記コア層の少なくとも１つは、光を吸収し、且つ放射するように構成された材料を含む活性コア層であり、
（ｅ）前記導波路は、光を１若しくはそれ以上の太陽電池へ導くように構成されているものである
導波路。
【請求項１５】
導波路であって、
（ａ）ある特定の範囲内にある、またはある特定の値より大きい若しくはある特定の値未満の波長を有する光を吸収し、且つ放射するように構成された材料を含む上部コア層と、
（ｂ）下部コア層と
を有し、
（ｃ）前記上部コア層および前記下部コア層の双方は光を導くように構成されており、
（ｄ）前記上部コア層は、前記下部コア層よりも多くの光を散乱させるように構成されており、
（ｅ）前記ある特定の範囲または値の１若しくはそれ以上は、前記上部コア層がある特定の色に見えるように選択されている導波路。
【請求項１６】
請求項１５記載の導波路において、前記下部コア層は活性層を有する導波路。
【請求項１７】
太陽光発電（ＰＶ）システムであって、
（ａ）導波路であって、
（ｉ）ある特定の範囲内にある、またはある特定の値より大きい若しくはある特定の値未満下の波長を有する光を吸収し、且つ放射するように構成された材料を含む上部コア層と、
（ｉｉ）下部コア層と
を含む導波路と、
（ｂ）１若しくはそれ以上の太陽電池と
を有し、
（ｃ）前記導波路は、光を前記１若しくはそれ以上の太陽電池へ導くように構成され、
（ｄ）前記上部コア層および前記下部コア層の双方は光を導くように構成され、
（ｅ）前記上部コア層は、前記下部コア層よりも多くの光を散乱させるように構成されており、
（ｆ）前記ある特定の範囲または値の１若しくはそれ以上は、前記上部コア層がある特定の色に見えるように選択されている太陽光発電システム。
【請求項１８】
表面に導波路構造を設ける方法であって、
（ａ）前記表面に第１のクラッド層を設ける工程と、
（ｂ）前記表面に、前記第１のクラッド層の上に配置されるコア層を設ける工程と
を有し、
（ｃ）前記コア層は前記第１のクラッド層よりも高い屈折率を有するものである
方法。
【請求項１９】
請求項１８記載の方法において、さらに、
前記表面に、前記コア層の上に配置される第２のクラッド層を設ける工程を有し、前記コア層は、前記第２のクラッド層よりも高い屈折率を有するものである方法。
【請求項２０】
請求項１８記載の方法において、さらに、
前記表面に第１のクラッド層を設ける工程の前に、前記表面に反射コーティングを設ける工程を有するものである方法。
【請求項２１】
請求項１８記載の方法において、前記表面は円筒形状面を含むものである方法。
【請求項２２】
請求項１８記載の方法において、前記第１のクラッド層および前記コア層の双方は同時に設けられるものである方法。
【請求項２３】
請求項１８記載の方法において、前記コア層は、光を吸収し、且つ放射するように構成された材料を含む活性コア層である方法。
【請求項２４】
請求項１８記載の方法において、前記第１のクラッド層は、光を吸収し、且つ放射するように構成された材料を含む活性クラッド層である方法。
【請求項２５】
請求項１９記載の方法において、前記第２のクラッド層は、光を吸収し、且つ放射するように構成された材料を含む活性クラッド層である方法。
【請求項２６】
請求項１９記載の方法において、前記第１のクラッド層、前記コア層、および前記第２のクラッド層はすべて同時に設けられるものである方法。
【請求項２７】
請求項１８記載の方法において、さらに、
照射されると特定の色を表示するように構成されたコア層を設ける工程を有するものである方法。
【請求項２８】
積層ガラスであって、
（ａ）第１および第２のガラス部分と、
（ｂ）光を吸収し、且つ放射するように構成された材料を含む、前記第１および第２のガラス部分を相互に接着する活性接着層と
を有し、
（ｃ）前記接着層の屈折率は前記ガラス部分のいずれの屈折率よりも高いものであり、前記材料により放射される光の大部分が前記活性接着層内を伝搬するものである
積層ガラス。
【請求項２９】
太陽光発電（ＰＶ）システムであって、
（ａ）積層ガラスであって、
（ｉ）第１および第２のガラス部分と、
（ｉｉ）光を吸収し、且つ放射するように構成された材料を含む、前記第１および第２のガラス部分を相互に接着する活性接着層と
を含む積層ガラスと、
（ｂ）１若しくはそれ以上の太陽電池と
を有し、
（ｃ）前記接着層の屈折率は前記ガラス部分のいずれの屈折率よりも高いものであり、前記材料により放射される光の大部分が前記活性接着層を伝搬して前記１若しくはそれ以上の太陽電池に至るものである
太陽光発電システム。
【請求項３０】
積層ガラスであって、
（ａ）第１および第２のガラス部分と、
（ｂ）光を吸収し、且つ放射するように構成された材料を含む、前記第１および第２のガラス部分を相互に接着する活性接着層と
を有し、
（ｃ）前記接着層の屈折率は前記ガラス部分のいずれの屈折率よりも低いものであり、前記材料により放射される光の大部分が前記ガラス部分内を伝搬するものである
積層ガラス。
【請求項３１】
太陽光発電（ＰＶ）システムであって、
（ａ）積層ガラスであって、
（ｉ）第１および第２のガラス部分と、
（ｉｉ）光を吸収し、且つ放射するように構成された材料を含む、前記第１および第２のガラス部分を相互に接着する活性接着層と
を含む積層ガラスと、
（ｂ）１若しくはそれ以上の太陽電池と
を有し、
（ｃ）前記接着層の屈折率は前記ガラス部分のいずれの屈折率よりも低いものであり、前記材料により放射される光の大部分が前記ガラス部分を伝搬して前記１若しくはそれ以上の太陽電池に至るものである
太陽光発電システム。
【請求項３２】
太陽光発電（ＰＶ）システムであって、
（ａ）複数の光導波路で作られた布地であって、当該布地の少なくとも１つが光を吸収し、且つ放射するように構成された材料を含むものである、前記布地と、
（ｂ）１若しくはそれ以上の太陽電池と、
（ｃ）１若しくはそれ以上のエネルギー貯蔵要素と
を有し、
（ｄ）前記布地は、光を前記１若しくはそれ以上の太陽電池へ導いて、前記１若しくはそれ以上のエネルギー貯蔵要素に貯蔵される電気エネルギーに変換するように構成されているものである
太陽光発電システム。
【請求項３３】
請求項３２記載の太陽光発電システムにおいて、さらに、
モバイル電子機器を有するものであり、前記１若しくはそれ以上のエネルギー貯蔵要素は、前記モバイル電子機器に電力を提供することができるように構成されているものである太陽光発電システム。
【請求項３４】
太陽光発電（ＰＶ）システムであって、
（ａ）複数の光導波路で作られた布地であって、当該布地の少なくとも１つが光を吸収し、且つ放射するように構成された材料を含むものである、前記布地と、
（ｂ）１若しくはそれ以上の太陽電池と、
（ｃ）１若しくはそれ以上の加熱要素または冷却要素と、
（ｄ）１若しくはそれ以上のエネルギー貯蔵要素と
を有し、
（ｅ）前記布地は光を前記１若しくはそれ以上の太陽電池へ導いて、前記１若しくはそれ以上の加熱要素若しくは冷却要素に電力供給する際に使用される電気エネルギー、または、後で前記１若しくはそれ以上の加熱要素に電力供給するために前記エネルギー貯蔵要素に貯蔵される電気エネルギーに変換するように構成されているものである
太陽光発電システム。
【請求項３５】
請求項３２記載の太陽光発電システムにおいて、前記１若しくはそれ以上のエネルギー貯蔵要素は、プラグまたは差し込み口を介してモバイル電子機器に電力を提供することができるように構成されているものである太陽光発電システム。
【請求項３６】
光を吸収し、且つ放射するように構成された材料を有する塗料であって、表面への当該塗料の塗布により、前記材料を含み、光を導くように構成された導波路構造に作用するように構成されている塗料。
【請求項３７】
建築構成材であって、
（ａ）光を透過するように構成された第１の構造層と、
（ｂ）第２の構造層と、
（ｃ）前記第１の構造層と前記第２の構造層との間に挟まれた第１の布地層と
を有し、
（ｄ）前記第１の布地層は複数の光導波路で作られ、当該光導波路のうちの少なくとも１つは、光を吸収し、且つ放射するように構成された材料を含むものである
建築構成材。
【請求項３８】
請求項３７記載の建築構成材において、さらに、
前記第１の布地層と前記構造層の１つとの間に配置され、複数の光導波路で作られた第２の布地層を有するものであり、当該第２の布地層の前記光導波路のうちの少なくとも１つは、光を吸収し、且つ放射するように構成された材料を含むものである建築構成材。
【請求項３９】
請求項３８記載の建築構成材において、前記第１の布地層はエネルギーを増加させるように構成されており、前記第２の布地層はエネルギーを減少させるように構成されているものである建築構成材。
【請求項４０】
太陽光発電（ＰＶ）システムであって、
（ａ）建築構成材であって、
（ｉ）光を透過するように構成された第１の構造層と、
（ｉｉ）第２の構造層と、
（ｉｉｉ）前記第１の構造層と前記第２の構造層との間に挟まれた布地と
を含む建築構成材と、
（ｂ）１若しくはそれ以上の太陽電池と
を有し、
（ｃ）前記布地は複数の光導波路で作られ、光を前記１若しくはそれ以上の太陽電池へ導くように構成されており、
（ｄ）前記光導波路の少なくとも１つは、光を吸収し、且つ放射するように構成された材料を含むものである
太陽光発電システム。
【手続補正２】
【補正対象書類名】明細書
【補正対象項目名】００１６
【補正方法】変更
【補正の内容】
【００１６】
そのような過程の効率、すなわち量子効率は、放射される光子の数と吸収される光子の数との比として定義される。例えば、０．５という量子効率は、吸収される２個の光子ごとに１個の光子が放射されることを意味する。
蛍光照明は、この概念に基づく技術の１つの一般的な適用例である。過去１０年ほどにおいて、この概念は、白色光ＬＥＤに使用されてきた。そのような白色光源に使用される実際のＬＥＤは、スペクトルの青色部分において光を発生させ、この光がチップ上に付着させた蛍光体化合物に当たり、蛍光体はスペクトルの緑色から赤色まで蛍光を発する。蛍光体を通る青色光と蛍光体によって放射される光との組み合わせにより、白色光の純放射が生じる。
一例として、量子ドットの一種の吸収スペクトルおよび放射スペクトルが図５に示されている。この例では、吸収範囲は５７０ｎｍ未満の波長であり、放射ピークは５５０ｎｍにある。この例では、放射スペクトルは吸収バンドよりずっと狭い。
この出願の発明に関連する先行技術文献情報としては、以下のものがある（国際出願日以降国際段階で引用された文献及び他国に国内移行した際に引用された文献を含む）。
【先行技術文献】
【特許文献】
【手続補正３】
【補正対象書類名】明細書
【補正対象項目名】００１７
【補正方法】変更
【補正の内容】
【００１７】
【特許文献１】  米国特許第４１９３９７４号明細書
【特許文献２】  米国特許第４２２７９３９号明細書
【特許文献３】  米国特許第４４２５９０７号明細書
【特許文献４】  米国特許第４７９９７４８号明細書
【特許文献５】  米国特許第５７０３９８９号明細書
【特許文献６】  米国特許第６７４４９６０号明細書
【特許文献７】  米国特許第６７８５４４７号明細書
【特許文献８】  米国特許第６８３９４９１号明細書
【特許文献９】  米国特許第７０６７２４０号明細書
【特許文献１０】  米国特許第７３９７９９５号明細書
【特許文献１１】  米国特許第８４６３０９２号明細書
【特許文献１２】  米国特許出願公開第２００３／００２１３２４号明細書
【特許文献１３】  米国特許出願公開第２００６／０１２０６７９号明細書
【特許文献１４】  米国特許出願公開第２００９／０３１７０４４号明細書
【特許文献１５】  米国特許出願公開第２０１０／００６５１１０号明細書
【特許文献１６】  米国特許出願公開第２０１０／０２２９８５４号明細書
【特許文献１７】  米国特許出願公開第２０１１／０２３２２１１号明細書
【特許文献１８】  米国特許出願公開第２００３／１００２１３２４号明細書
【特許文献１９】  米国特許出願公開第２００９／１０３１７０４４号明細書
【特許文献２０】  欧州特許第２５５０６７８号明細書
【特許文献２１】  国際公開第２０１１／１１９１７９号
【非特許文献】
【手続補正４】
【補正対象書類名】明細書
【補正対象項目名】００１８
【補正方法】変更
【補正の内容】
【００１８】
【非特許文献１】  "Ａｐｐｌｉｃａｔｉｏｎｓ  ｏｆ  ｓｐｉｎ‐ｏｎ‐ｇｌａｓｓ  ｆｏｒ  ｗａｖｅｇｕｉｄｅ  ａｎｄ  ｍｉｃｒｏ‐ｏｐｔｉｃａｌ  ｓｙｓｔｅｍｓ"Ｍｏｙｅｒ  ｅｔ  ａｌ．Ｐｒｏｃｅｅｄｉｎｇｓ  ｏｆ  ＳＰＩＥ，ｖｏｌ．４９８４，ｐａｇｅｓ  ３８‐４５，ｐｕｂｌｉｓｈｅｄ  Ｊａｎｕａｒｙ  ２５，２００３（ｈｔｔｐ：／／ｐｒｏｃｅｅｄｉｎｇｓ．ｓｐｉｅｄｉｇｉｔａｌｌｉｂｒａｒｙ．ｏｒｇ／ｐｒｏｃｅｅｄｉｎｇ．ａｓｐｘ？ａｒｔｉｃｌｅｉｄ＝８９３３４０）．
【非特許文献２】  "Ｂａｓｉｃ  Ｃｈａｒａｃｔｅｒｉｚａｔｉｏｎ  ｏｆ  Ｓｕｓｐｅｎｄｅｄ‐ｃｏｒｅ  Ｍｉｃｒｏｓｔｒｕｓｔｕｒｅｄ  Ｐｏｌｙｍｅｒ  Ｏｐｔｉｃａｌ  Ｆｉｂｅｒ"Ｖａｎｄａ  ｅｔ  ａｌ．Ｒａｄｉｏｅｌｅｋｔｒｏｎｉｋａ，１７ｔｈ  Ｉｎｔｅｒｎａｔｉｏｎａｌ  Ｃｏｎｆｅｒｅｎｃｅ，ｐａｇｅｓ  １‐５，ｐｕｂｌｉｓｈｅｄ  Ａｐｒｉｌ  ２４，２００７（ｈｔｔｐ：／／ｉｅｅｅｘｐｌｏｒｅ．ｉｅｅｅ．ｏｒｇ／ｘｐｌ／ｌｏｇｉｎ．ｊｓｐ？ｔｐ＝&ａｒｎｕｍｂｅｒ＝４２３４２５４&ｕｒｌ＝ｈｔｔｐ％３Ａ％２Ｆ％２Ｆｉｅｅｅｘｐｌｏｒｅ．ｉｅｅｅ．ｏｒｇ％２Ｆｘｐｌｓ％２Ｆａｂｓ＿ａｌｌ．ｊｓｐ％３Ｆａｒｎｕｍｂｅｒ％３Ｄ４２３４２５４）．
【非特許文献３】  "Ｄｙｅ  ｓｔｒｕｃｔｕｒｅ-ｏｐｔｉｃａｌ  ｐｒｏｐｅｒｔｙ  ｃｏｒｒｅｌａｔｉｏｎｓ  ｉｎ  ｎｅａｒ‐ｉｎｆｒａｒｅｄ  ｆｌｕｏｒｅｓｃｅｎｔ  ｃｏｒｅ‐ｓｈｅｌｌ  ｓｉｌｉｃａ  ｎａｎｏｐａｒｔｉｃｌｅｓ"Ｈｅｒｚ  ｅｔ  ａｌ．Ｊｏｕｒｎａｌ  ｏｆ  Ｍａｔｅｒｉａｌｓ  Ｃｈｅｍｉｓｔｒｙ，ｖｏｌ．１９，ｐａｇｅｓ  ６３４１-６３４７，ｐｕｂｌｉｓｈｅｄ  Ｊｕｎｅ  ２５，２００９（ｈｔｔｐ：／／ｐｕｂｓ．ｒｓｃ．ｏｒｇ／ｅｎ／ｃｏｎｔｅｎｔ／ａｒｔｉｃｌｅｌａｎｄｉｎｇ／２００９／ｊｍ／ｂ９０２２８６ｄ）．
【非特許文献４】  "Ｈｉｇｈ‐Ｅｆｆｉｃｉｅｎｃｙ  Ｏｒｇａｎｉｃ  Ｓｏｌａｒ  Ｃｏｎｃｅｎｔｒａｔｏｒｓ  ｆｏｒ  Ｐｈｏｔｏｖｏｌｔａｉｃｓ"Ｃｕｒｒｉｅ．ＳＣＩＥＮＣＥ，ｖｏｌ．３２１，ｐａｇｅｓ  ２２６‐２２８，ｐｕｂｌｉｓｈｅｄ  Ｊｕｌｙ  １１，２００８（ｈｔｔｐ：／／ｌｉｂ．ｓｅｍｉ．ａｃ．ｃｎ：８０８０／ｔｓｈ／ｄｚｚｙ／ｗｓｑｋ／ｓｃｉｅｎｃｅ／ｖｏｌ３２１／３２１‐２２６．ｐｄｆ）．
【非特許文献５】  "Ｈｉｇｈｌｙ  ｅｆｆｉｃｉｅｎｔ  ｐｈｏｓｐｈｏｒｅｓｃｅｎｔ  ｅｍｉｓｓｉｏｎ  ｆｒｏｍ  ｏｒｇａｎｉｃ  ｅｌｅｃｔｒｏｌｕｍｉｎｅｓｃｅｎｔ  ｄｅｖｉｃｅｓ"Ｂａｌｄｏ  ｅｔ  ａｌ．Ｎａｔｕｒｅ，ｖｏｌ．３９５，ｐａｇｅｓ  １５１‐１５４，ｐｕｂｌｉｓｈｅｄ  Ｓｅｐｔｅｍｂｅｒ  １０，１９９８（ｈｔｔｐ：／／ｗｗｗ．ｐｒｉｎｃｅｔｏｎ．ｅｄｕ／〜ｉｒｉｄｉｕｍ／ＰＤＦｓ／ＵＮＩＺＨ／Ｋｅｙ＿Ｐａｐｅｒｓ／Ｔｈｏｍｐｓｏｎ＿ＯＬＥＤ．ｐｄｆ）．
【非特許文献６】  "Ｍｏｄｉｆｙｉｎｇ  ｔｈｅ  ｓｏｌａｒ  ｓｐｅｃｔｒｕｍ  ｔｏ  ｅｎｈａｎｃｅ  ｓｉｌｉｃｏｎ  ｓｏｌａｒ  ｃｅｌｌ  ｅｆｆｉｃｉｅｎｃｙ  ‐Ａｎ  ｏｖｅｒｖｉｅｗ  ｏｆ  ａｖａｉｌａｂｌｅ  ｍａｔｅｒｉａｌｓ"Ｓｔｒｕｍｐｅｌ  ｅｔ  ａｌ．Ｓｏｌａｒ  Ｅｎｅｒｇｙ  Ｍａｔｅｒｉａｌｓ  &  Ｓｏｌａｒ  Ｃｅｌｌｓ，ｖｏｌ．９１，ｐａｇｅｓ  ２３８-２４９，ｐｕｂｌｉｓｈｅｄ  ３０‐Ｏｃｔ‐０６（ｈｔｔｐ：／／ｗｗｗ．ｓｃｉｅｎｃｅｄｉｒｅｃｔ．ｃｏｍ／ｓｃｉｅｎｃｅ／ａｒｔｉｃｌｅ／ｐｉｉ／Ｓ０９２７０２４８０６００３６７９）．
【非特許文献７】  "Ｍｕｌｔｉｆｕｎｃｔｉｏｎａｌ  ｓｏｌ‐ｇｅｌ  ｐｌａｔｆｏｒｍ  ｆｏｒ  ｉｎｔｅｇｒａｔｅｄ  ｏｐｔｉｃａｌ  ａｐｐｌｉｃａｔｉｏｎｓ：Ｆｒｏｍ  ｗａｖｅｇｕｉｄｅｓ  ｔｏ  ｌｅｎｓｅｓ"Ｍｏｙｅｒ  ｅｔ  ａｌ．Ｐｕｂｌｉｓｈｅｄ  ２００２．
【非特許文献８】  "Ｐｌａｎａｒ  ｍｉｃｒｏ‐ｏｐｔｉｃ  ｓｏｌａｒ  ｃｏｎｃｅｎｔｒａｔｏｒ"Ｋａｒｐ  ｅｔ  ａｌ．ＯＰＴＩＣＳ  ＥＸＰＲＥＳＳ，ｖｏｌ．１８，ｎｏ．２，ｐａｇｅｓ  １１２２‐１１３３，ｐｕｂｌｉｓｈｅｄ  ８‐Ｊａｎ‐１０（ｈｔｔｐ：／／ｐｓｉｌａｂ．ｕｃｓｄ．ｅｄｕ／ｐｕｂｌｉｃａｔｉｏｎｓ／（ｊｏｕｒｎａｌ＿２０１０）＿ｋａｒｐ＿（ＯｐｔＥｘ＿ｓｌａｂ＿ｃｏｎｃ）．ｐｄｆ）．
【非特許文献９】  "Ｐｌａｓｍｏｎｉｃ  Ｏｐｔｉｃａｌ  Ｐｒｏｐｅｒｔｉｅｓ  ａｎｄ  Ａｐｐｌｉｃａｔｉｏｎｓ  ｏｆ  Ｍｅｔａｌ  Ｎａｎｏｓｔｒｕｃｔｕｒｅｓ"Ｚｈａｎｇ  ｅｔ  ａｌ．Ｐｌａｓｍｏｎｉｃｓ，ｖｏｌ．３，ｐａｇｅｓ  １２７‐１５０，ｐｕｂｌｉｓｈｅｄ  Ｓｅｐｔｅｍｂｅｒ  ２３，２００８（ｈｔｔｐ：／／ｌｉｎｋ．ｓｐｒｉｎｇｅｒ．ｃｏｍ／ａｒｔｉｃｌｅ／１０．１００７／ｓ１１４６８‐００８‐９０６６‐ｙ）．
【非特許文献１０】  "Ｒｅｃｅｎｔ  ｄｅｖｅｌｏｐｍｅｎｔｓ  ｏｆ  ｍｉｃｒｏｓｔｒｕｃｔｕｒｅｄ  ｆｉｂｅｒｓ  ｆｏｒ  ａｃｔｉｖｅ  ａｎｄ  ｐａｓｓｉｖｅ  ａｐｐｌｉｃａｔｉｏｎｓ"Ｋｏｂｅｌｋｅ  ｅｔ  ａｌ．Ｐｈｏｔｏｎｉｃｓ，Ｉｎｔｅｒｎａｔｉｏｎａｌ  Ｃｏｎｆｅｒｅｎｃｅ  ｏｎ  Ｆｉｂｅｒ  Ｏｐｔｉｃｓ  ａｎｄ  Ｐｈｏｔｏｎｉｃｓ，ｐｕｂｌｉｓｈｅｄ  Ｄｅｃｅｍｂｅｒ  １３，２００８．
【非特許文献１１】  "Ｔｈｅ  Ｌｕｍｉｎｅｓｃｅｎｔ  ｓｏｌａｒ  ｃｏｎｃｅｎｔｒａｔｏｒ：Ａｎ  ｉｌｌｕｍｉｎａｔｉｎｇ  ｓｏｌｕｔｉｏｎ  ｆｏｒ  ｓｏｌａｒ  ｅｎｅｒｇｙ"Ｍｅｒｅｄｉｔｈ．Ｅｎｇｉｎｅｅｒｉｎｇ  ａｎｄ  Ｓｃｉｅｎｃｅ，ｐａｇｅｓ  １０‐１２，ｐｕｂｌｉｓｈｅｄ  Ｊａｎｕａｒｙ  １９８３（ｈｔｔｐ：／／ｃａｌｔｅｃｈｅｓ．ｌｉｂｒａｒｙ．ｃａｌｔｅｃｈ．ｅｄｕ／３３６１／１／Ｍｅｒｅｄｉｔｈ．ｐｄｆ）．
【非特許文献１２】  "Ｔｈｅ  ｒｏａｄ  ｔｏ  ｈｉｇｈ  ｅｆｆｉｃｉｅｎｃｙ  ｏｒｇａｎｉｃ  ｌｉｇｈｔ  ｅｍｉｔｔｉｎｇ  ｄｅｖｉｃｅｓ"  Ｆｏｒｒｅｓｔ．Ｏｒｇａｎｉｃ  Ｅｌｅｃｔｒｏｎｉｃｓ，ｖｏｌ．４，ｐａｇｅｓ  ４５‐４８，ｐｕｂｌｉｓｈｅｄ  Ｓｅｐｔｅｍｂｅｒ  ２００３（ｈｔｔｐ：／／ｗｗｗ．ｒｕｆ．ｒｉｃｅ．ｅｄｕ／〜ｍｏｂｉｌｅ／ｅｌｅｃ５１８／ｒｅａｄｉｎｇｓ／ｄｉｓｐｌａｙ／ｆｏｒｒｅｓｔ０３ｏｌｅｄｓｕｒｖｅｙ．ｐｄｆ）．
【発明の概要】
【発明が解決しようとする課題】